(57)【要約】  【課題】  工業用の本縫いミシン機を用いてストレッチ性を有する生地を縫製するに際し、従来欠点とされている高速可縫性、自動機対応性および縫目強力等の改善を図り、ストレッチ性と弾性回復に優れた縫目を形成するストレッチ縫糸を提供する。  【解決手段】  糸条表面にループが突出してなる下ヨリと上ヨリを施したポリエステルフィラメント糸条からなり、該ループ数が３０〜２００個／ｍであり、１０％伸長時の伸長弾性回復率が８０％以上であることを特徴とするストレッチ縫糸であり、ポリエステルフィラメント糸条としては、脂肪族ポリエステルまたはポリブチレンテレフタレートからなるフィラメント糸条が用いられる。  【選択図】  図１
2006183202.tif 000002
【特許請求の範囲】
【請求項１】
糸条表面にループが突出してなる下ヨリと上ヨリを施したポリエステルフィラメント糸条からなり、該ループ数が３０〜２００個／ｍであり、１０％伸長時の伸長弾性回復率が８０％以上であることを特徴とするストレッチ縫糸。
【請求項２】
ポリエステルフィラメント糸条が、脂肪族ポリエステルまたはポリブチレンテレフタレートからなるフィラメント糸条であることを特徴とする請求項１記載のストレッチ縫糸。
【請求項３】
ポリエステルフィラメント糸条が、交絡数５０〜３００個／ｍの交絡を有することを特徴とする請求項１または２  記載のストレッチ縫糸。
【請求項４】
ループがネジレていないループであることを特徴とする請求項１〜３のいずれかに記載のストレッチ縫糸。
【発明の詳細な説明】
【技術分野】
【０００１】
本発明は、糸条表面にループが突出してなるストレッチ性および可縫性に優れた弾性ポリエステルフィラメント糸から構成されたストレッチ縫糸に関するものである。
【背景技術】
【０００２】
合成繊維のフィラメント糸条から構成されたフィラメント縫糸は、短繊維から構成されたスパン縫糸に比べて、強力が高く縫目が綺麗に仕上がることや耐久性に優れていることから、高級衣料品や産業資材に用いられている。しかしながら、かかるフィラメント縫糸は、耐熱的には、ミシン機の縫針との摩擦が大きいので熱溶断しやすく、特に高速可縫性については若干の問題がある。
【０００３】
また、最近の衣料用品においては、ストレッチブームを反映して、ストレッチ素材を用いたパンツ、カジュアルウエアー、スポーツウエアー、ユニホームおよびジーンズなどの商品開発が積極的に行われている。それに伴い、ストレッチ生地に必要な副資材の縫糸についても、ストレッチ性が要求されてきている。
【０００４】
例えば、ストレッチ生地を縫製する縫糸として、ストレッチ性と高弾性回復率の特性を有するミシン糸が提案されている（特許文献１参照）。しかしながら、このミシン糸は、伸長性および回復性は極めて優れた特徴を有するが、使用されるフィラメント糸は元々強度が低く耐熱性が劣るので、実用性はかなり低いものである。特に、高速可縫性については、ミシン針熱温度が上昇するために溶断しやすく糸切れが多発するのである。そのため、極めて低速で縫製しなければならず、生産性の低いものとなっている。
【０００５】
これを改善する技術として、フィラメント糸条に流体加工を施しループを付与させたスパン糸のようなフィラメント糸からなる縫糸が提案されている（特許文献２参照）。しかしながら、この提案では、流体加工の工程が増えることと、ネジレたループを有するのでファスナー効果が強くなったり、強力低下が大きいので糸解じょ性が低く、可縫性が低いものとなる。
【０００６】
また、自発伸長性のフィラメント糸条と自発伸長性を有しないマルチフィラメント糸条の糸長差によりループやたるみを形成させた複合ミシン糸が提案されている（特許文献３参照）。しかしながら、この提案では、ループやたるみの発現が少なく可縫性を改善するには至らない。
【０００７】
また他に、スパン糸がもつような毛羽や嵩高性を合成繊維マルチフィラメント糸条に付与する複合ミシン糸やフィラメント加工糸が提案されている（特許文献４および特許文献５参照）。しかしながら、これらの提案では、可縫性は優れ強度も十分満足できるが、単繊維フィラメント糸が切断されているので、目的のストレッチ性は全く発現することがない。  
【特許文献１】特許第３４４１０６９号公報
【特許文献２】特開昭６２−２５７４３４号公報
【特許文献３】特開平５−１０６１３４号公報
【特許文献４】特公昭６３−３９７７号公報
【特許文献５】特開平８−３３７９３７号公報
【発明の開示】
【発明が解決しようとする課題】
【０００８】
そこで本発明の目的は、かかる従来技術の背景に鑑み、工業用の本縫いミシン機を用いてストレッチ性を有する生地を縫製するに際し、従来欠点とされている高速可縫性、自動機対応性および縫目強力等の改善を図り、ストレッチ性と弾性回復に優れた縫目を形成するストレッチ縫糸を提供することにある。
【課題を解決するための手段】
【０００９】
本発明のストレッチ縫糸は、上記課題を解決するため、次の構成を有する。
まず、第１の発明は、糸条表面にループが突出してなる下ヨリと上ヨリを施したポリエステルフィラメント糸条からなり、該ループ数が３０〜２００個／ｍであり、１０％伸長時時の伸長弾性回復率が８０％以上を有することを特徴とするストレッチ縫糸である。
【００１０】
第２の発明は、上記第１の発明のポリエステルフィラメント糸条が、脂肪族ポリエステルまたはポリブチレンテレフタレートからなるフィラメント糸条であることを特徴とするストレッチ縫糸である。
【００１１】
第３の発明は、上記第１または第２の発明のポリエステルフィラメント糸条が、交絡数５０〜２００個／ｍの交絡を有することを特徴とするストレッチ縫糸である。
【００１２】
第４の発明は、上記第１〜３のいずれかの発明において、上記のループがネジレていないループであることを特徴とするストレッチ縫糸である。
【発明の効果】
【００１３】
本発明のストレッチ縫糸によれば、ストレッチ縫糸の糸条表面に突出するループの随伴気流によるミシン針熱温度の冷却作用と、さらに縫製される生地とストレッチ縫糸間の摩擦抵抗を減少させることにより、高速縫製性や自動機対応性の向上を図ることができる。また、本発明のストレッチ縫糸によれば、高弾性ポリエステルフィラメント糸条を用いることにより、縫目のストレッチ性と弾性回復率に優れるので、ストレッチ性を有する布帛の縫製に好適である。
【００１４】
本発明のストレッチ縫糸の最も大きい効果は高速可縫性に優れていることであり、これは前記したように突出するループの冷却作用により、高速縫製中の糸切れが少なくなることである。その結果、例えば、工業用ミシン機にて高速縫製が可能となるので縫製コストダウンにつながるのである。そして、本発明のストレッチ縫糸は、縫製における前進縫いや後進縫いなどがパターン設計によって縫製することができる自動ミシン機への対応性についても追従性に優れ、特に自動ミシン機の急激な始動・停止運動による縫製張力変動にも対応することができ、糸切れや、熱融着の現象が起こりにくくなるのである。
【００１５】
また、縫製上がりの縫目強力は、縫製中の摩擦熱発生が低いので、ストレッチ縫糸への強度劣化影響は少なく、縫目の強力維持が高いのである。また、本発明のストレッチ縫糸は、生地の伸長・回復に合わせてストレッチ縫糸の伸びおよび回復が追随するので、快適な着用感が得られるのである。
【発明を実施するための最良の形態】
【００１６】
本発明のストレッチ縫糸は、糸条表面にループが突出してなる高弾性ポリエステルフィラメント糸条からなり、該ループ数が３０〜２００個／ｍであり、１０％伸長時の伸長弾性回復率が８０％以上を有することを特徴とするものである。
本発明者らは、前記課題を解決し、さらに縫製中のコーンからの輪抜けが少なく、ミシン機の張力調整などの条件設定が容易になり、また縫糸巻きコーンの取り扱い性にも優れたストレッチ縫糸について鋭意検討した結果、高弾性ポリエステルマルチフィラメント糸条表面にループを突出させて下ヨリ／上ヨリを施したストレッチ縫糸を作ってみたところ、かかる課題を一挙に解決することを究明したのである。
【００１７】
まず、第１の発明のストレッチ縫糸において、ストレッチ縫糸は、糸条表面にループが突出してなる高弾性ポリエステルフィラメント糸条で構成されている。一般に、糸条表面に形成されるループの形状には、“タスラン”加工により得られるネジレたループと、インターレース加工または交絡加工により得られるネジレていないループの２種類が存在する。本発明のストレッチ縫糸のループは後者の形状のループであって、このループは糸走行によってつぶれやすくなるので、針穴やガイドなどの通過はスムーズであり、またコーンからの糸解じょ性もスムーズな立ち上がりとなるのである。一方、前者の場合のループは、糸条走行によってほとんどつぶれることがないので、抵抗が大きくまたループ同士がファスナー効果となるので、縫糸用には全く適さないのである。
【００１８】
本発明のストレッチ縫糸のループは、インターレース加工または交絡加工によって形成することができる。本発明のインターレース加工または交絡加工によって得られるストレッチ縫糸の糸条表面に突出するネジレていないループの個数は、１ｍ当たり３０個から２００個が適している。
【００１９】
ループの個数が３０個未満では、ループの個数が少ないので、本発明の可縫性の効果は少なくなり、また、ループの個数が２００個を超えると本発明の可縫性効果が平衡に達し、また強度低下が大きくなるので好ましくない。ループ数の効果は、ミシン機の縫針とストレッチ縫糸の摩擦抵抗を下げることや、ループによる随伴気流による針熱温度の冷却を促進させ、縫製速度を向上させることができるのである。
【００２０】
ループの個数の変更は、インターレース加工または交絡加工の処理条件および用いられるフィラメント糸条の繊維構成の変更によって行うことができる。例えば、ループの個数を多くするには、空気処理圧力を高く、空気流量を多く、処理張力を低く処理条件を設定したり、フィラメント糸条の構成本数の増加、単繊維繊度の細繊度化等により容易に変更することができる。
【００２１】
本発明のストレッチ縫糸は、高ストレッチ性と高弾性回復性に優れており、伸長率に対する弾性回復率の関係において、１０％伸長時の伸長弾性回復率が８０％以上である。伸長率が１０％を超えて高くなれば伸長弾性回復率はやや低下するが、３０％伸長においても６０％以上は回復することができるので、スポーツ、ユニホーム、ジーンズ等の衣料用など、高伸長性の生地に本発明のストレッチ縫糸を最適に用いることができる。
【００２２】
高伸長弾性回復率が８０％以上を有する繊維糸条は、通常のポリエチレンテレフタレート繊維では元々達成できない特性であって、繊維糸条の分子構造のメチレン基が３個、４個を有するポリエステル系繊維を用いることに限定される。
【００２３】
そして、伸長弾性回復率を８０％以上に設定するには、製糸条件の延伸倍率、延伸温度、紡糸速度等の適正化により達成することができる。
【００２４】
本発明のストレッチ縫糸の糸形成は、高弾性ポリエステルフィラメント糸条１本に交絡部を有する単糸条を用いて、下ヨリが施された単糸条を複数本引き揃えてさらに上ヨリが施されて形成されたものと、該高弾性フィラメント糸条２本に若干の糸長差を設けて交絡部を有する混繊糸条を用いて、下ヨリが施され該混繊糸条を複数本引き揃えてさらに上ヨリが施されて形成されたものの２種類があり、いずれであっても構わない。前者は薄地用の用途に、また後者は中厚地用の用途に適している。
【００２５】
第２の発明において、高弾性ポリエステルフィラメント糸条は、脂肪族ポリエステルからなるものである。好ましい脂肪族ポリエステルとしては、具体的にはポリトリメチレンテレフタレート（以下、ＰＴＴと称することがある）またはポリプロピレンテレフタレート（以下、ＰＰＴと称することがある）が挙げられる。前記のように１０％伸長時の伸長弾性回復率は８０％以上であることが重要であり、８０％未満では、生地のストレッチ性に対し十分なストレッチ性が得られなく、極端な伸長に対しては縫糸切断を起こす恐れがあるので好ましくない。脂肪族ポリエステルからなる高弾性ポリエステルフィラメント糸条は、上記要件を満たすものである。
【００２６】
また、第２の発明において、高弾性ポリエステルフィラメント糸条は、ポリブチレンテレフタレート（以下、ＰＢＴと称することがある）からなる糸条であってもよい。ＰＢＴは脂肪族ポリエステルより耐熱性に優れており、特に高速縫製性に優れており、さらに、強度も高く縫製中の糸切れが少なく、縫目の強度も高いので、着用中の縫糸切れも少ないのが特徴である。
【００２７】
本発明で用いられる高弾性ポリエステルフィラメント糸条の断面構成において、単繊維の断面形状は、異形断面より丸形断面が強度や耐摩耗性から好ましく、複合断面では通常のポリエチレンテレフタレート（以下、ＰＥＴと称することがある）繊維とのサイドバイサイド型や芯／鞘型断面など、いわゆるＰＰＴ／ＰＥＴ型の複合フィラメント糸が一例である。
【００２８】
特に、高弾性フィラメントと通常弾性フィラメントを複合紡糸した複合糸では、弾性差により潜在ケン縮糸を形成するのでストレッチ性に優れ嵩高性も高くソフトな風合いのストレッチ縫糸を得ることができる。ストレッチ縫糸特性において、ややソフトな風合いになるので縫製性がやや低下する傾向にあるが、生地とのなじみ性または相溶性が好ましい状態にある。
【００２９】
本発明においては、１０％伸長直後の回復率が８０％以上のものを「高弾性」と定義し、１０％伸長直後の回復率が８０％未満のもの（通常高弾性もしくは通常弾性）と区別する。
【００３０】
第３発明において、本発明のストレッチ縫糸を構成する高弾性フィラメント糸条は、交絡数が１ｍ当たり５０個以上３００個の交絡部を有している。その交絡部は、ストレッチ縫糸を製造する工程において、下ヨリが施されるフィラメント糸条に施されているものである。交絡数は、より好ましくは５０〜２００個である。
【００３１】
本発明において、交絡部は、従来のインターレースノズルなどにより得られる交絡部ではなく、交絡のピッチが従来技術と同等であるが非交絡の開繊部のサイズが大きくなり、したがって、縫糸加工した場合にループ形状が該縫糸表面から突出したような形状となるのである。本発明において、このような交絡部は、後述する特殊な構造の交絡ノズルによって形成することができる。
【００３２】
従来のインターレースノズルでは、交絡処理を施すことにより、供給したフィラメント糸条２本に見掛けヨリが挿入されて過剰供給が阻止され、オーバーフィード条件が設定できなく、非交絡の開繊部のサイズを大きくすることができなかった。しかしながら、本発明では、該フィラメント糸条２本を分離するための細ピンをノズル内に設け強制分離後、交絡処理を施すことにより、見掛けヨリが挿入されず、過剰供給が阻止されることがなくなる。よって、非交絡の開繊部のサイズが大きくなるので、開繊絡が消滅したりして交絡数が少なくなることがなくなる。交絡数は、該処理圧力を高くしたり処理張力を低目に設定することにより、個数を多く設定することができる。
【００３３】
交絡部の個数が１ｍ当たり５０個以下では、ストレッチ縫糸の強度は高く維持されるが可縫性が低下しやすい。また、交絡部の個数が１ｍ当たり３００個以上では、可縫性は向上するがストレッチ縫糸の強度が低下しやすい。
交絡部を有する混繊糸条の糸長差において、鞘糸側になるフィラメント糸は芯糸側に成るフィラメントに対し１〜１０％長い範囲が好ましく、糸長差が１０％以上になるとループサイズが大きくなりすぎて、ミシン縫針に引っかかったり、縫目品位を低下させることがある。このような混繊糸条では、交絡数やループサイズを自由に変更できるので、目標とするストレッチ縫糸の設計が容易になる。
【００３４】
図１は、本発明に係るストレッチ縫糸の一例を示す模式側面図である。図１の（ａ）は、交絡処理が施された下ヨリが施される前のポリエステルフィラメント糸の単糸条である。また、図１の（ｂ）は、上記（ａ）の単糸条に、Ｓ方向に下ヨリを施したポリエステルフィラメント糸を２本引き揃え、Ｚ方向に上ヨリを施した本発明のストレッチ縫糸の例である。
【００３５】
図１（ａ）は、「交絡」状態を示し、くびれた部分が集束部であり、実際に交絡している箇所である。単繊維が開繊した部分は非交絡部である。また、図１（ｂ）は、「ループ」状態を示し、単繊維フィラメント糸が１〜２本飛び出したような部分が実際のループである。右端上の２本、中央右下の１本、左上の２本重なり等がループに相当する。
【００３６】
次に、本発明のストレッチ縫糸の製造方法について説明する。  図２は、本発明に係るストレッチ縫糸を製造する糸加工工程の一例を示す概略工程図である。
【００３７】
図２において、芯糸となるマルチフィラメント糸１をボビンから解じょしフィードローラ３に供給し、一方、鞘糸となるマルチフィラメント糸２をボビンから解じょしフィードローラ４に供給する。フィードローラ３、４に供給されたマルチフィラメント糸１、２は、交絡ノズル５で交絡を施され、引き取りローラ６から引き出され混繊糸となる。
【００３８】
ここで得られた該混繊糸の粗大サイズのループを軽減することを目的として、引き取りローラ６とヒータ７とリラックスローラ８との間において熱セットを施しても構わなく、あるいは直接熱セットすることなく巻き取りローラ９を介して巻き取りチーズ１０に巻き上げマルチフィラメント糸を製造しても構わない。  
【００３９】
フィードローラへ供給する芯糸と鞘糸のオーバーフィード率において、芯糸のオーバーフィード率が０．５％未満であると交絡処理を施すに際し、開繊が不十分となることがある。また、芯糸のオーバーフィード率が５％を超えると、交絡処理において粗大ループが発生して糸加工が不安定になる問題が発生することがある。
【００４０】
また、鞘糸のマルチフィラメント糸条のオーバーフィード率が３．５未満であると、芯糸に対して十分な糸長差を付与することが困難となる。また、鞘糸のオーバーフィード率が２５％を超えると、前述したように縫糸の糸表面に発現するループ長が大きくなり、ミシン機のミシン針穴への引っかかりが発生することがある。
【００４１】
図３は、本発明に係るストレッチ縫糸を製造する糸加工交絡ノズルの一例を示す横断面図である。図３において、芯糸となるフィラメント糸１１と鞘糸となるフィラメント糸１２を導糸口１３から分離ガイド１４を介して供給し、高圧空気流１６をノズル孔１５から吹きつけ、交絡処理を施して混繊糸１７を引き出し製造するのである。すなわち、ノズル入り口に２糸条分の導入口を有し、導入後は互いに糸条が干渉しないよう分離ガイドのピンを設けており、ピンを通過後に交圧力の空気流にて交絡処理を施すことができるノズルを用いるのである。
【００４２】
本発明のストレッチ縫糸を製造する際に施す下ヨリと上ヨリにおいて、上ヨリ数と下ヨリ数との関係は、ストレッチ縫糸のヨリトルクのバランスを保つようにヨリ方向とヨリ数を設定することが好ましく、下ヨリ方向と上ヨリ方向とは互いに相反する方向であって、上ヨリ数は下ヨリ数の６０〜９０％に設計することが好ましい。
【００４３】
本発明のストレッチ縫糸の適正なヨリ数は、下ヨリ数はヨリ係数ｋが５０００以上を付与することが好ましく、ストレッチ縫糸風合いが硬くなることを防止することと撚加工費を低減する観点から、ヨリ係数ｋはより好ましくは１５０００以下であり、さらに好ましくは７０００〜１３０００の範囲である。
【００４４】
上ヨリ数は下ヨリ数とのトルクバランスを保つため、下ヨリ数の好ましくは６０〜９０％を挿入し、かつヨリ方向は下ヨリ方向と逆である。ミシン機の機構上、通常下ヨリ方向はＳ方向、上ヨリ方向はＺ方向である。
【００４５】
通常、縫糸は、原糸を施撚後、必要に応じて撚り止めセットされ、その後、染色・仕上げ加工される。染色は、一般的にはかせ巻きまたはチーズ形状で行われる。なお、ヨリ係数ｋとは、次式から求められるものである。
【００４６】
ヨリ数Ｔ＝Ｋ／（Ｄ１／２）
ここで、Ｔ：１ｍ当たりのヨリ数［個／ｍ］
Ｄ：繊度［ｄｔｅｘ］
Ｋ：ヨリ係数
本発明のストレッチ縫糸は、高速可縫性、自動機対応性、バック縫性および縫目の綺麗さ等が要求される工業用本縫いミシン機に供給できる一般衣料用縫糸の他、スポーツ衣料、ユニホーム、高齢者用衣料および子供衣料などのストレッチ性布帛の縫製に最適である。
【実施例】
【００４７】
実施例における縫糸の可縫性の評価（表１）は、次の評価結果を示すものである。
【００４８】
（ａ）沸水収縮率、繊度および強度と伸度
ＪＩＳ  Ｌ  １０９０（平成４年３月１日改正）に基づいて測定した。
【００４９】
（ｂ）引っ掛け強度率（％）
引っ張り試験機（ＩＮＳＴＲＯＮ社製  ＭＯＤＥＬ−１１２２）を用いて、試長２０ｃｍのミシン糸を引っ張り速度２０ｃｍ／ｍｉｎにて測定した引っ張り強度をＳ１とし、試長４０ｃｍのミシン糸を「輪奈」状でリンクし互いに引き合いながら、上記条件と同様に測定した引っ張り強度をＳ２とする。引っ掛け強度Ｓ３（％）を、次式で算出する。
Ｓ３＝｛（Ｓ２／２）／Ｓ１｝×１００
（ｃ）交絡数
約５０ｃｍ角のバットの底に黒板を沈め、水を５ｃｍの深さにはったものを準備する。
その上に交絡処理を施した下ヨリ糸を構成する複合糸を浮かべ、交絡部分の数を読みとり、
１ｍ当たりに換算した個数を平均値として算出したものである。ｎ数は１０回である。
【００５０】
「交絡部分」とは、図１（ａ）のくびれた部分を指す。具体的には、開繊された各フィラメント糸の位相がズレながらねじれた部分である。見掛け上実ヨリが挿入されており、開繊部をはさんでヨリ方向は相逆方向になる。くびれた部分を数個有した糸条を数回の伸長と回復を繰り返すことにより、くびれた部分は消滅し開繊された交絡処理前の糸条にもどる性質をもっている。
【００５１】
（ｄ）ループ数
東レエンジニアリング（株）製毛羽カウンター測定機ＤＴ−１０４（Ｓ型検出端）を
用いて、糸表面から０．７ｍｍ以上１．２ｍｍ長および１．２ｍｍ長以上のループ数を測定し１ｍ当たりの個数に算出したものである。
【００５２】
（ｅ）縫製評価方法は以下のとおりである。
【００５３】
(i) 高速可縫性：
綿１００％ブロード#4000（日清紡社製）生地１０枚重ねを２ｍ縫製可能なミシン機（ＪＵＫＩＤＤＬ−５５７１Ｎ）、の最高回転数（針／分）１００〜５０００（針／分）の範囲をテストする。針番号；ＤＢ１−＃１１使用。
【００５４】
(ii) 自動機対応性：
綿１００％ブロード生地４枚重ねを１５００（針／分）で２ｍ縫製可能な張力範囲を
測定する。
×；  縫製不可
△；  縫製可能（張力範囲不定）
○；  １００〜２００ｇ
(iii) パッカリング：
綿１００％ブロード生地２枚重ねを２０００（針／分）で上糸張力６５ｇにて縫製し、洗濯・乾燥を５回繰り返し後の縮み等級を判定する。
１級；極めて目立つ
２級；目立つ
３級：ほとんど目立たない
４級；目立たない
５級；全く目立たない
(iv) 縫目品位：
縫目生地を目視判定する。
×；ループを発見できる
△；ほとんど目立たない
○；ループなし
(v) 縫目伸度：
縫目方向２０ｃｍ長の破断伸び率を測定する。
【００５５】
(vi) 総合判定：
ストレチ性の縫糸として適しているかを判定する。
×； 劣っている  
△； 良くない
○； 良い 
◎； 優れている 
（実施例１）
ポリプロピレンテレタレート単独糸からなる１０％伸長時の弾性回復率が９１％のマルチフィラメント糸（５６デシテックス−２４フィラメント）２糸条を、第２図と３図に示した糸加工工程と交絡ノズルを用いて、芯糸となるマルチフィラメント糸のオーバーフィード率を２％とし、鞘糸となるマルチフィラメント糸のオーバーフィード率を６％として、高圧空気により交絡処理を０．５ＭＰで施し、芯糸と鞘糸の糸長差が４％の芯鞘構造の混繊糸条を得た。得られた混繊糸条を、ダウンツイスターにてＳ方向９００Ｔ／ｍの下ヨリを施し、８０℃の温度のヨリ止めスチームセットを行い、この糸を２糸条引き揃えダウンツイスターにてＺ方向８５０Ｔ／ｍの上ヨリを施した。その後、８５℃の温度のヨリ止めスチームセットを施し、ソフトチーズに巻き返し、１１５℃の温度で分散染料によるチーズ染色加工を施し、油剤を付与後、ボビンに巻き上げて仕上げた。得られたストレッチ縫糸の糸特性および可縫性評価を、表１に示した。ストレッチ縫糸表面に山状に突出ループ長さ、すなわち山の高さと個数は次のとおりであった。
【００５６】
ループ長さ：０．７ｍｍ以上１．２ｍｍ未満のループ数        ７６個／ｍ
ループ長さ：１．２ｍｍ以上のループ数                        ５個／ｍ
得られたストレッチ縫糸を用いて高速自動ミシン機による縫製性を評価したところ、１分間に２０００針まで糸切れすることなく縫製でき、縫目部分のストレッチ性も良好であった。
【００５７】
（実施例２）
１０％伸長時の弾性回復率が９３％のポリプロピレンテレフタレートマルチフィラメント糸（７８デシテックス−３６フィラメント）１糸条に、オーバーフィード率を５％として高圧の空気交絡処理を施して交絡単糸を得た。得られた交絡単糸を、ダウンツイスターにてＳ方向１０５０Ｔ／ｍの下ヨリを施し、８０℃の温度のヨリ止めスチームセットを行い、この糸を３糸条引き揃えダウンツイスターにてＺ方向９５０Ｔ／ｍの上ヨリを施した。その後、８５℃の温度のヨリ止めスチームセットを施し、ソフトチーズに巻き返し、１１５℃の温度で分散染料によるチーズ染色加工を施し、油剤を付与後、ボビンに巻き上げて仕上げた。得られたストレッチ縫糸の糸特性および可縫性評価を表１に示した。実施例１と同様にループ長さの測定結果は次のとおりであった。
【００５８】
ループ長さ：０．７ｍｍ以上１．２ｍｍ未満のループ数        ５６個／ｍ
ループ長さ：１．２ｍｍ以上のループ数                      １／ｍ
得られたストレッチ縫糸を用いて高速自動ミシン機による縫製性を評価したところ、高速可縫性は１分間に２０００針まで縫製することができ、縫目のストレッチ性も良好であった。
【００５９】
（実施例３）
実施例１と同様に、ポリプロピレンテレタレート単独糸からなる１０％伸長時の弾性回復率が９１％のマルチフィラメント糸（５６デシテックス−２４フィラメント）２糸条を、第２図と３図に示した糸加工工程と交絡ノズルを用いて、芯糸となるマルチフィラメント糸のオーバーフィード率を３％とし、鞘糸となるマルチフィラメント糸のオーバーフィード率を８％として、高圧空気により交絡処理を０．６ＭＰで施し、芯糸と鞘糸の糸長差が５％の芯鞘構造の混繊糸条を得た。得られた混繊糸条を、ダウンツイスターにてＳ方向９００Ｔ／ｍの下ヨリを施し、８０℃の温度のヨリ止めスチームセットを行い、この糸を２糸条引き揃えダウンツイスターにてＺ方向８５０Ｔ／ｍの上ヨリを施した。その後、８５℃の温度のヨリ止めスチームセットを施し、ソフトチーズに巻き返し、１１５℃の温度で分散染料によるチーズ染色加工を施し、油剤を付与後、ボビンに巻き上げて仕上げた。得られたストレッチ縫糸の糸特性および可縫性評価を、表１に示した。ストレッチ縫糸表面に山状に突出ループ長さ、つまり山の高さと個数は次のとおりであった。
【００６０】
ループ長さ：０．７ｍｍ以上１．２ｍｍ未満のループ数        １３１個／ｍ
ループ長さ：１．２ｍｍ以上のループ数                        １８個／ｍ
得られたストレッチ縫糸を用いて高速自動ミシン機による縫製性を評価したところ、１分間に２５００針まで糸切れすることなく縫製でき、縫目部分のストレッチ性も良好であった。
【００６１】
（実施例４）
ポリブチレンテレフタレート単独糸からなる１０％伸長時の弾性回復率が８６％のマルチフィラメント糸（９４デシテックス−７２フィラメント）１糸条を、第２図と３図に示した糸加工工程と交絡ノズルを用いて、マルチフィラメント糸のオーバーフィード率を１０％として、高圧空気により交絡処理を０．６ＭＰで施し交絡糸条を得た。得られた交絡糸条を、ダウンツイスターにてＳ方向９００Ｔ／ｍの下ヨリを施し、８０℃の温度のヨリ止めスチームセットを行い、この糸を２糸条引き揃えダウンツイスターにてＺ方向８５０Ｔ／ｍの上ヨリを施した。その後、８５℃の温度のヨリ止めスチームセットを施し、ソフトチーズに巻き返し、１１５℃の温度で分散染料によるチーズ染色加工を施し、油剤を付与後、ボビンに巻き上げて仕上げた。得られたストレッチ縫糸の糸特性および可縫性評価を、表１に示した。ストレッチ縫糸表面に山状に突出ループ長さ、つまり山の高さと個数は次のとおりであった。
【００６２】
ループ長さ：０．７ｍｍ以上１．２ｍｍ未満のループ数        １５５個／ｍ
ループ長さ：１．２ｍｍ以上のループ数                        ２１個／ｍ
得られたストレッチ縫糸を用いて高速自動ミシン機による縫製性を評価したところ、１分間に３０００針まで糸切れすることなく縫製でき、縫目部分のストレッチ性も良好であった。
【００６３】
【表１】
2006183202.tif 000003
【００６４】
（比較例１）
ポリエチレンテレフタレートマルチフィラメント糸（７８デシテックス−３６フィラメント）１糸条を用いて、ダウンツイスターにて実施例２と同様にＳ方向１０５０Ｔ／ｍの下ヨリを施し、８０℃の温度のヨリ止めスチームセットを行い、この糸を３糸条引き揃えダウンツイスターにてＺ方向９５０Ｔ／ｍの上ヨリを施した。その後、８５℃の温度のヨリ止めスチームセットを施し、ソフトチーズに巻き返し、１１５℃の温度で分散染料によるチーズ染色加工を施し、油剤を付与後、ボビンに巻き上げて仕上げた。得られたストレッチ縫糸の糸特性および可縫性評価を表２に示した。ループ長さは次のとおりであった。
【００６５】
ループ長さ：０．７ｍｍ以上１．２ｍｍ未満のループ数      ０個／ｍ
ループ長さ：１．２ｍｍ以上のループ数                    ０個／ｍ
この縫糸は、交絡部を有していないフィラメント縫糸であって、可縫性は最高速度１５００針と極めて不良であり溶断による糸切れが多発する。また、伸度は極めて小さく
ストレッチ用生地の縫糸には適さない。
【００６６】
（比較例２）
通常のポリエチレンテレフタレート糸からなるマルチフィラメント糸（５６デシテックス−２４フィラメント）２糸条を、実施例１と同様の第２図と３図に示す糸加工工程とノズルを用いて、芯糸となるマルチフィラメント糸のオーバーフィード率を２％とし、鞘糸となるマルチフィラメント糸のオーバーフィード率を６％として、高圧空気により交絡処理を０．５ＭＰで施し、芯糸と鞘糸の糸長差が４％の芯鞘構造の混繊糸を得た。得られた混繊糸をダウンツイスターにてＳ方向９００Ｔ／ｍの下ヨリを施し、９５℃の温度のヨリ止めスチームセットを行い、この糸を２糸条引き揃えダウンツイスターにてＺ方向８５０Ｔ／ｍの上ヨリを施した。その後、１０５℃の温度のヨリ止めスチームセットを施し、ソフトチーズに巻き返し、１３０℃の温度で分散染料によるチーズ染色加工を施し、油剤を付与後、ボビンに巻き上げて仕上げた。得られたストレッチ縫糸の糸特性および可縫性評価を表２に示した。ループ長さは次のとおりであった。
【００６７】
ループ長さ：０．７ｍｍ以上１．２ｍｍ未満のループ数          ７１個／ｍ
ループ長さ：１．２ｍｍ以上のループ数                          ４個／ｍ
得られた縫糸を用いて高速自動ミシン機による縫製性を評価したところ、１分間に３５００針まで糸切れすることなく縫製できたが、ストレッチ性は低くストレッチ生地の縫製には適用することはできないものであった。
【００６８】
【表２】
2006183202.tif 000004
【産業上の利用可能性】
【００６９】
本発明のストレッチ縫糸は、高速可縫性、自動機対応性、バック縫性および縫目の綺麗さ等が要求される工業用本縫いミシン機に供給できる一般衣料用縫糸の他、スポーツ衣料、ユニホーム、高齢者用衣料および子供衣料などのストレッチ性布帛の縫製に最適である。また、本発明のストレッチ縫糸は、地球環境対応型素材であることから、環境対応型の生地との組み合わせにて１００％環境対応型の製品である。
【図面の簡単な説明】
【００７０】
【図１】図１は、本発明に係るストレッチ縫糸の一例を示す模式側面図である。
【図２】図２は、本発明に係るストレッチ縫糸を製造する糸加工工程の一例を示す概略工程図である。
【図３】図３は、本発明に係るストレッチ縫糸を製造する糸加工交絡ノズルの一例を示す横断面図である。
【符号の説明】
【００７１】
１：芯糸となるマルチフィラメント糸
２：鞘糸となるマルチフィラメント糸
３：フィードローラ
４：フィードローラ
５：交絡ノズル
６：引き取りローラ
７：ヒータ
８：リラックスローラ
９：巻き取りローラ
１０：巻き取りチーズ  
１１：芯糸のフィラメント糸
１２：鞘糸のフィラメント糸
１３：導糸口
１４：分離ガイド
１５：ノズル孔
１６：高圧空気流
１７：混繊糸
【図１】
2006183202.tif 000005
【図２】
2006183202.tif 000006
【図３】
2006183202.tif 000007